(57)【要約】      （修正有）【課題】  高輝度かつ高い光拡散性を維持しながら、同時に帯電防止性も付与することにより埃付着等による汚れが少ない光拡散板を提供する。【解決手段】  スチレン系樹脂またはアクリル系樹脂１００質量部に対して光拡散剤０．１〜１０質量部を含有した（Ａ）層の少なくとも一方の面に，帯電防止性を有する樹脂組成物からなる表面抵抗値が1×1012Ω以下の（Ｂ）層を積層した光拡散板。（Ｂ）層を構成する樹脂組成物は、導電性の両性イオンポリマーを含有していることが好ましい。又、（Ｂ）層を構成する樹脂組成物は、樹脂分に対して重量平均粒子径０．２μｍ以下の導電性充填剤を含有していることが好ましく、前記導電性充填剤が、五酸化アンチモンであることがより好ましい。【選択図】  図１
2006243084.tif 000002
【特許請求の範囲】
【請求項１】
スチレン系樹脂またはアクリル系樹脂１００質量部に対して光拡散剤０．１〜１０質量部を含有した（Ａ）層の少なくとも一方の面に，帯電防止性を有する樹脂組成物からなる表面抵抗値が1×1012Ω以下の（Ｂ）層を積層した光拡散板。
【請求項２】
（Ｂ）層を構成する樹脂組成物が、導電性の両性イオンポリマーを含有している請求項１に記載の光拡散板。
【請求項３】
（Ｂ）層を構成する樹脂組成物が、樹脂分に対して重量平均粒子径０．２μｍ以下の導電性充填剤を含有している請求項１又は請求項２に記載の光拡散板。
【請求項４】
前記導電性充填剤が、五酸化アンチモンである請求項３に記載の光拡散板。
【請求項５】
（Ｂ）層を構成する樹脂組成物が、樹脂分の合計１００質量部に対して、１００〜１０００質量部の透明無機粒子、または透明有機系架橋粒子を含有している請求項１〜４のいずれか１項に記載の光拡散板。
【請求項６】
（Ａ）層が、樹脂分１００質量部に対し紫外線吸収剤０．０１〜１質量部を含有する請求項１〜５のいずれか１項に記載の光拡散板。
【請求項７】
（Ａ）層の少なくとも片面に（Ｂ）層を塗工する、請求項１〜６のいずれか１項に記載の光拡散板の製造方法。
【発明の詳細な説明】
【技術分野】
【０００１】
本発明は、表面抵抗値が低く帯電防止性に優れ、高い輝度と高い光拡散性を有する光拡散板に関する。
【背景技術】
【０００２】
大型化液晶モニタは省スペース化できるという特徴もあり、従来使用されてきたブラウン管タイプのモニタに代わり急速に普及しつつある。家庭用テレビについても同様であり、大型液晶テレビの製品化が行われ、市場が急速に拡大しつつある。液晶パネルは自ら発光するものではないので、液晶パネルの背面に面状光源としてバックライトが必要である。パソコンディスプレイなどの液晶モニタのバックライトには、導光板といわれるアクリル板の側面に冷陰極管を装着したエッジライト型バックライトが用いられる。輝度向上を目的として、導光板の下面に反射シートが配され、上面に拡散シート、プリズムシートといった各種機能性シートが組み合わされ、さらにその上面に液晶パネルが置かれた構成となっている。しかしながら、大型液晶モニタや特に液晶テレビでは、エッジライト式バックライトを光源として使用した場合に輝度が不足することから、より高輝度化が可能な直下型バックライトが用いられる。直下型バックライトは白色反射板、複数本並べた冷陰極管、光拡散板、及び各種機能性シートから構成され、その上面に液晶パネルが置かれる。直下型バックライト用の光拡散板は冷陰極管の直上に設置されるため、輝度を維持したままでランプ像を見えにくくするための光拡散性が求められる。
【０００３】
照明看板や照明カバー、ディスプレイ用光拡散板等に用いられてきた光拡散板材料の技術をベースとして、近年液晶パネルの用途に合わせた光拡散板の開発が行われている（特許文献１〜３を参照）。これら光拡散板は光拡散板の上面に配する各種機能性シートの支持体としての役目もあり、一般には硬い樹脂から構成される。そのため樹脂へ帯電防止剤を含有させることによって帯電防止性を付与することが難しく、その結果使用時間の経過と共に埃が付着し、輝度の低下や輝度ムラを生じる問題があり、その改善が求められている。
【０００４】
また、直下型バックライトユニット用の光拡散板の上には、光拡散シート、プリズムシート等の機能性シートを重ね合わせて、輝度向上が図られている（例えば特許文献４参照）。しかし、生産性向上，薄型化やコストダウンの観点から、出来る限りこれらのフィルムを使用せずに高い輝度と高い光拡散性を達成できる光拡散板が望まれている。また光拡散板を介することにより透過光が黄色味を帯びることがあり、これが照明や画像の色調に悪影響を与えることもあるため、透過光の着色を抑えることを必要とされる場合がある。
【特許文献１】特開平３−３５０４７号公報
【特許文献２】特開平４−４１５４５号公報
【特許文献３】特開２００１−１１２７７号公報
【特許文献４】特開２００３−１０７２１４号公報
【発明の開示】
【発明が解決しようとする課題】
【０００５】
本発明は、高輝度かつ高い光拡散性を維持しながら、同時に帯電防止性も付与することにより埃付着等による汚れが少ない光拡散板を提供することを課題とする。
【課題を解決するための手段】
【０００６】
即ち本発明は、スチレン系樹脂またはアクリル系樹脂１００質量部に対して光拡散剤０．１〜１０質量部を含有した（Ａ）層の少なくとも一方の面に，帯電防止性を有する樹脂組成物からなる表面抵抗値が1×1012Ω以下の（Ｂ）層を積層した光拡散板である。（Ｂ）層を構成する樹脂組成物は、導電性の両性イオンポリマーを含有していることが好ましい。又、（Ｂ）層を構成する樹脂組成物は、樹脂分に対して重量平均粒子径０．２μｍ以下の導電性充填剤を含有していることが好ましく、前記導電性充填剤が、五酸化アンチモンであることがより好ましい。更に、（Ｂ）層を構成する樹脂組成物は、樹脂分の合計１００質量部に対して、１００〜１０００質量部の透明無機粒子、または透明有機系架橋粒子を、及び／又は紫外線吸収剤０．０１〜１質量部を含有していることが好ましい。又、本願発明は、（Ａ）層の少なくとも片面に（Ｂ）層を塗工する、前記光拡散板の製造方法を含む。
【発明の効果】
【０００７】
本発明の光拡散板は、高い輝度と高い光拡散性という光拡散板としての良好な性能を有すると同時に、表面抵抗値が低く帯電防止性に優れており埃付着等による汚れが少ない。この光拡散板を直下型バックライト方式の液晶表示装置に用いることにより、バックライトを長期間点灯させた際の光拡散板への埃付着が少なく、輝度の低下や輝度ムラの発生を抑えることができ、良好な画像を得ることが出来る。
【発明を実施するための最良の形態】
【０００８】
以下、本発明を詳細に説明する。
本発明の光拡散板は、スチレン系樹脂またはアクリル系樹脂１００質量部に対して光拡散剤０．１〜１０質量部を含有した（Ａ）層の少なくとも一方の面に，帯電防止性を有する樹脂組成物からなるＪＩＳＫ−６９１１に規定された方法で測定した表面抵抗値が１×１０１２Ω以下の（B）層を積層した光拡散板である。
【０００９】
本発明の光拡散板の（Ａ）層を構成するスチレン系樹脂とは、単量体単位としてスチレンを５０質量％以上含むものであり、実質的にスチレン単独の重合体であってもよいし、スチレン５０質量％以上とこれと共重合可能な不飽和単量体５０質量％未満とからなる共重合体であってもよい。
【００１０】
スチレン系樹脂のスチレンと共重合できるスチレン以外の単量体の例としては、α−メチルスチレンや４−メチルスチレンなどの置換スチレン、メタクリル酸メチル、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類、アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類、及び、メタクリル酸、アクリル酸のような不飽和酸類等が挙げられる。
【００１１】
本発明の光拡散板の（Ａ）層を構成するアクリル系樹脂とは、単量体単位としてメタクリル酸メチルを５０質量％以上含むものであり、実質的にメタクリル酸メチル単独の重合体であってもよいし、メタクリル酸メチル５０質量％以上とこれと共重合可能な単量体５０質量％未満とからなる共重合体であってもよい。
【００１２】
前記（Ａ）層に用いるアクリル系樹脂で、メタクリル酸メチルに共重合して用いることのできる単量体としては、例えば、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類、アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類；メタクリル酸、アクリル酸のような不飽和酸類、及び、スチレン、α−メチルスチレン、アクリロニトリル、メタクリロニトリル、無水マレイン酸、フェニルマレイミド、シクロヘキシルマレイミド等が挙げられ、必要に応じてそれらの２種以上が含まれていてもよい。
【００１３】
（Ａ）層に用いる光拡散剤としては、一般的に光拡散板に用いられるものであれば特に限定されるものではないが、前記の樹脂成分と屈折率の異なる無機系または有機系の透明微粒子を用いることができる。例えば光拡散剤として用いることが出来る無機系の透明微粒子としては、炭酸カルシウム、硫酸バリウム、酸化チタン、水酸化アルミニウム、シリカ、硝子、タルク、マイカ、酸化マグネシウム、酸化亜鉛等が挙げられ、これらは脂肪酸やシリコーンカップリング剤、チタネート系カップリング剤等で表面処理が施されたものであってもよい。また、光拡散剤として用いることが出来る有機系の透明微粒子としては、スチレン系架橋微粒子、アクリル系架橋微粒子、フッ素変性したアクリル系架橋微粒子やスチレン−アクリル系架橋微粒子、シリコーン系架橋微粒子等が挙げられる。
【００１４】
スチレン系架橋微粒子とは、少なくとも５０質量％以上スチレン単量体で構成され、アクリル系架橋微粒子とは少なくとも５０質量％以上がメタクリル酸メチルやメタクリル酸ブチルなどのアクリル系単量体で構成されたものである。スチレン−アクリル系架橋微粒子は少なくともスチレン系単量体、アクリル系単量体から構成されるものであれば、特に限定されるものではない。シリコーン系架橋微粒子としては、一般的にシリコーンゴムと呼称されるものや、シリコーンレジンと呼称されるものであって、常温で固体状のものが好適に用いられる。
【００１５】
光拡散剤は、必要に応じてそれらの２種以上を用いることもできる。光拡散剤の屈折率と（Ａ）層を構成するスチレン系樹脂またはアクリル系樹脂との屈折率差については、その絶対値が０．０２以上が好ましい。屈折率の差が０．０２未満の場合、光拡散剤を含有させても光拡散の効果が十分でない。また、光拡散剤は長時間の光照射によって変色しないものが好ましい。本発明に用いる光拡散剤としては、無機系ではシリカ、有機系ではシリコーン系架橋微粒子、アクリル系架橋微粒子を特に好適に用いることができる。
【００１６】
これらの光拡散剤を（Ａ）層に含有させる量はその光拡散剤の種類に依存するが、樹脂成分１００質量部に対して０．１〜１０質量部であり、好ましくは０．３〜６質量部である。０．１質量部未満では光拡散の効果が十分で無く、１０質量部を越えると光拡散効果は大きくなるが、画面全体の明るさ（輝度）が低下する。また光拡散剤は，重量平均粒子径が１μｍ以上10μm以下が好ましい。粒径が1μm未満の光拡散剤を使用した場合には透過光が着色しやすくなる恐れがある。また粒径が10μmを越えると，光拡散の効果を発現し難くなる場合がある。
【００１７】
（Ａ）層のみの全光線透過率をＴtＡ％とし、（Ｂ）層を積層した後の全光線透過率をＴtＢ％とした場合のＴtＡ％からＴtＢ％の値を差し引いた値が１％以下となる（Ｂ）層の帯電防止層を使用することで、より輝度低下が少なく，また透過光の着色を防ぐことが出来る。なお、この値が負になると全光線透過率が上昇することになり、この場合は（Ｂ）層を設置することにより輝度が向上することもある。全光線透過率はＪＩＳ―Ｋ７１０５に準拠した測定方法にて測定した値を指す。この要件を満たすように帯電防止効果のある樹脂組成物を（Ｂ）層に用いることで、表面抵抗値が低く帯電防止性に優れ、且つ高い輝度を有する光拡散板を得ることが可能となる。
【００１８】
前記のように（Ｂ）層に帯電防止効果を持たせるには、その表面抵抗値を１×１０１２Ω以下とする必要があり、そのことによって本発明の重要な課題の一つである埃付着等による汚れが少ない光拡散板を得ることができる。そのような（Ｂ）層としては、一方では帯電防止性を有する両性イオンポリマーを用いることができる。又一方では、アクリル系などの樹脂分に、導電性充填剤を含有させた樹脂組成物を用いることができる。更にこの樹脂分として前記の両性イオンポリマーを用いることもできる。
【００１９】
（Ｂ）層の樹脂組成物に用いる両性イオンポリマーとは、いわゆるベタイン構造を有する両性共重合体樹脂を指し、たとえばＮ−（メタ）アクリロイルオキシエチル−Ｎ、Ｎ−ジメチルアンモニウム−α−Ｎ−メチルカルボキシベタインと、メタクリル酸メチル、メタクリル酸エチル、メタクリル酸ブチル、メタクリル酸２−エチルヘキシル、メタクリル酸ラウリル、メタクリル酸トリデシル、メタクリル酸ステアリル、メタクリル酸シクロヘキシルなどを共重合させたものなどがあげられる。これを単独で用いてもよいし、また、帯電防止性を損なわない表面抵抗率１×１０12Ω以下の範囲において、ポリエステル系樹脂、アクリル系樹脂、ポリエステルアクリレート系樹脂、ポリウレタンアクリレート系樹脂、エポキシアクリレート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂等の光学的透明性を有する樹脂を混合してもよい。好ましい樹脂としては、耐候性を有しつつ高透明性であるアクリル系樹脂、ポリウレタンアクリレート系樹脂の２液硬化タイプのものが挙げられ、強靱な塗膜が得られるよう、架橋密度の高くなるようなＯＨ価の大きいものが望ましい。
【００２０】
（Ｂ）層の樹脂分中に導電性充填剤を含有させる場合においては、充填剤として例えば、アンチモンドープの酸化錫やリンドープの酸化錫、また酸化亜鉛や酸化アンチモンなどの電子伝導性の金属酸化物微粒子を好適に用いることができるが、中でも五酸化アンチモンは、透明なバインダー樹脂に含有させた場合には透明性の低下が少なく，その結果輝度の低下が少なく好ましい。光拡散板の（Ｂ）層として用いた時に輝度低下が少ないことを考慮すると、導電性充填剤の重量平均粒子径は０．２μｍ以下であるものが好ましい。バインダー樹脂に導電性充填剤を適度に分散させるために、必要に応じて分散安定剤等の添加剤を含有させることが出来る。これらの例としては、シランカップリング剤などの各種カップリング剤や第３級アミン等があげられる。導電性充填剤の含有量は、帯電防止効果が得られる表面抵抗率である、１×１０12Ω以下の表面抵抗値が得られる含有比率にする必要であり、その充填量は、導電性充填剤種により異なるが、一般的にバインダー樹脂１００質量部に対して、導電性充填剤を５０〜９５質量部とすることで、輝度低下が少なく同時に帯電防止効果を得ることができる。
【００２１】
（Ｂ）層には、光拡散板表面への凹凸を形成することを目的として、透明無機粒子、または透明有機系架橋粒子を含有させることが出来る。光拡散板表面に凹凸を付与することにより、光拡散板の上面に配する機能性シートと光拡散板の間に隙間が出来るためモアレ（干渉模様）の発生を抑制でき、また光拡散性の付与や輝度の向上が可能となる。また、光拡散板の上面に機能性シートを重ねることで光が黄味を帯びる傾向にあるが、（Ｂ）層の凹凸化によって光拡散性を付与した場合には、機能性シートの一つである拡散シートを使用して光を拡散させる手法と比較して、透過光が着色し難い利点がある。
【００２２】
（Ｂ）層に用いる透明無機粒子としては、炭酸カルシウム、硫酸バリウム、酸化チタン、水酸化アルミニウム、シリカ、硝子、タルク、マイカ、酸化マグネシウム、酸化亜鉛等が挙げられ、これらは脂肪酸やシリコーンカップリング剤、チタネート系カップリング剤等で表面処理が施されたものであってもよい。また、透明有機系架橋粒子としては、スチレン系架橋粒子、メタクリル酸メチル系架橋粒子、メタクリル酸ブチル系架橋粒子、フッ素変性したアクリル系架橋粒子やスチレン−アクリル系架橋粒子、シリコーン系架橋粒子、ウレタン系架橋粒子等が挙げられる。
【００２３】
（Ｂ）層に用いる透明粒子として、重量平均粒子径が２０．０〜５０．０μｍ、好ましくは２５．０〜４５．０μｍである形状が真球状のものが挙げられる。重量平均粒子径が、２０．０μｍ未満となってしまうと光拡散性と光透過性のバランスを調整し難いものになってしまい、５０．０μｍを越えてしまうと光拡散層用樹脂溶液の調製や、塗工が難くなってしまう恐れがある。また、高い光拡散性と高光線透過率、表面の光沢を低く抑えるために真球状でなく非真球状を用いることもできる。
【００２４】
（Ｂ）層の樹脂組成物１００質量部に対する透明粒子の含有量は、添加によって輝度をより向上させるという観点からは、使用する粒子の重量平均粒子径や（Ｂ）層の厚みよって変わるが１００〜１０００質量部が好ましく、より好ましくは５００〜８００質量部である。
【００２５】
（Ｂ）層の厚みは、透明粒子を含有しない場合は０．５μｍ〜５０μｍ、透明粒子を含有させる場合においては、使用する樹脂粒子の重量平均粒子径や樹脂組成物に対する樹脂粒子の含有量によって異なるが１〜５０μｍが好ましく、より好ましくは２〜４０μｍである。高い光拡散性と高い輝度という両方の性能を得るには樹脂粒子が（Ｂ）層の表面から凸状に突出していると有利である。
【００２６】
本発明の光拡散板は、特にバックライトの冷陰極管光源に長時間晒されることにより樹脂劣化を生じやすいため、（Ａ）層には、各種一般的な紫外線吸収剤を含有させてもよい。この紫外線吸収剤は特に限定されるものではないが、ベンゾトリアゾール系紫外線吸収剤、ベンゾフェノン系紫外線吸収剤、シアノアクリレート系紫外線吸収剤、サリシレート系紫外線吸収剤、ニッケル錯塩系紫外線吸収剤、ベンゾエート系紫外線吸収剤、マロネート系紫外線吸収剤、シュウ酸アニリド系紫外線吸収剤等である。また、光照射によって発生したラジカルを補足する働きのある光安定剤を紫外線吸収剤と共に併用して含有させることもできる。光安定剤としては、ヒンダードアミン系光安定剤が挙げられる。また紫外線遮蔽能を有する酸化チタン微粒子等も用いることもできる。
【００２７】
また（Ａ）層には必要に応じて蛍光増白剤を含有させてもよい。
蛍光増白剤としては、ジアミノスチルベン系、イミダゾール系、クマリン系、ナフタルイミド系、オキサゾール系等が挙げられるが、安全面からオキサゾール系蛍光増白剤を用いることが望ましい。
【００２８】
一方で、光拡散板はバックライトを構成する冷陰極管光源により樹脂劣化されやすいことから、光拡散板の特性を害しない程度に、特にバックライトに接する側の（Ａ）層の場合と同様に（Ｂ）層にも紫外線吸収剤や光安定剤を含有させてもよい。この紫外線吸収剤は特に限定されるものではなく、（Ａ）層で述べたものと同様なものを用いることができる。
【００２９】
本発明の光拡散板を直下型バックライトに用いるときには、その厚みは１〜４ｍｍの範囲で用いられる。
本発明の光拡散板は全光線透過率６０％以上、曇価が９０％以上、好ましくは、全光線透過率７０％以上、曇価９５％以上である。全光線透過率が６０％未満では輝度が低下し、また曇価が９０％未満となると光拡散性が不十分となり、冷陰極管直上部が明るく、冷陰極管の間に相当する部分が暗くなってしまう輝度ムラがみられるようになるため、直下型バックライトに用いる光拡散板として望ましくない。
【００３０】
本発明の光拡散板は、まず（Ａ）層について一般的なキャスト重合法又は押出成形法で作製することができるが、押出成形法で作製する方がコスト的に好ましい。押出成形法で作製する場合は、例えば、必要な成分が配合された樹脂を一軸または二軸の押出機を用いて溶融混練し、ダイスを介して、ロールユニットを用いて冷却固化して作製することができる。
（Ｂ）層は、（Ａ）層基材上にバーコーター法やエアドクター法、ブレードコート法、ナイフコート法、ロッドコート法、ダイレクトロールコート法、リバースロールコート法、グラビアコート法、スライドコート法、コンマコート法、カーテンフローコート等の各種方法により塗工することで形成出来る。
（Ｂ）層を形成するのは、図１に示すように（Ａ）層のどちらか一方の片面上であっても良いし、図２に示すように（Ａ）層の両面に設けることで２種３層構成とすることもできる。
【実施例】
【００３１】
以下、本発明の実施例を示すが、本発明はこれらによって限定されるものではない。
（Ａ）層として、押出機（スクリュー径９０ｍｍ、一軸、ベント付き）、ダイ：Ｔダイ、リップ幅１０００ｍｍ、リップ開度３ｍｍ。ポリシングロール３本からなる押出設備を用いた。表１に示した配合比の樹脂と光拡散剤の混合物を用いて、前記の設備により、厚さ２ｍｍの単層の光拡散板を作製した。
【００３２】
ここで使用した樹脂および光拡散剤、紫外線吸収剤，光安定剤は、次のとおりである。
GPPS樹脂：スチレン樹脂（東洋スチレン社製；商品名  トーヨースチロールＨＲＭ−２）
ＭＳ樹脂１：メタクリル酸メチル／スチレン＝２２／７８（質量比）のランダム共重合体（電気化学工業社製）
ＭＳ樹脂２：メタクリル酸メチル／スチレン＝５８／４２（質量比）のランダム共重合体（電気化学工業社製）
光拡散剤１：シリコーン系架橋微粒子（重量平均粒径２μｍ；信越化学工業社製；商品名  KMP５９０）
光拡散剤２：メタクリル酸メチル架橋微粒子（重量平均粒径８μｍ；積水化成品工業社製；商品名  テクポリマーMBX８）
紫外線吸収剤：ベンゾトリアゾール系紫外線吸収剤（チバ・スペシャルティ・ケミカルズ社製；商品名  チヌビン３２９）
光安定剤：ヒンダードアミン系光安定剤（チバ・スペシャルティ・ケミカルズ社製；商品名  チヌビン７７０）
【００３３】
（Ｂ）層形成に用いた樹脂溶液１〜３及び透明粒子を以下に示した。
樹脂溶液１：  導電性の両性イオンポリマーとして，メタクリロイルオキシエチルカルボキシベタインとメタクリル酸アルキルの共重合体３０質量％をエタノール７０質量％に混合した，樹脂分３０質量％の溶液（大阪有機化学工業社製；商品名  RAMレジン1000）
樹脂溶液２：  五酸化アンチモン２０質量％をイソプロパノール８０質量％に分散させた溶液（触媒化成工業社製；商品名  ELCOM DE-1003SBV）の合計１００質量部に、ペンタエリスリトールトリアクリレート（日本化薬社製；商品名  PET-30）５質量部、ベンジルジメチルケタール（チバ・スペシャルティ・ケミカルズ社製；商品名  イルガキュア６５１）０．５質量部、ヒンダートアミン系光安定剤（クラリアントジャパン社製；商品名  SANDUVOR３０５３）０．０７５質量部、ポリエーテル変性シリコーン（ビックケミー社製；商品名  ＢＹＫ−３０６）０．２７２質量部を含有した，樹脂分４．７質量％の混合溶液
樹脂溶液３：  市販の導電剤（コルコート社製；商品名  SP-2001）１００質量部とメタノール３００質量部からなる混合溶液
透明粒子：メタクリル酸メチル系架橋粒子（平均粒径３０μｍ；積水化成品工業社製；商品名  テクポリマーMBX３０）
【００３４】
（実施例１〜７）
（Ａ）層としてＧＰＰＳ樹脂またはＭＳ樹脂に、紫外線吸収剤、光安定剤、及び光拡散剤１または光拡散剤２を用いて、前記の押出設備にて厚さ２ｍｍの単層板を作製した。（配合比：表１参照）
この単層板の表面に、予め用意しておいた上記配合の（Ｂ）層の樹脂溶液，あるいは樹脂溶液１の１００質量部に対して透明粒子を２００質量部を含有させた混合溶液，あるいは樹脂溶液２の１００質量部に対して透明粒子を４０質量部を含有させた混合溶液をバーコーターでウエット厚さが６０μｍになるように塗布し、その後乾燥して、（Ａ）層に（Ｂ）層を積層した帯電防止性を有する光拡散板を作製した。
【００３５】
（比較例１〜３）
ＧＰＰＳ樹脂またはＭＳ樹脂に光拡散剤１または光拡散剤２と、紫外線吸収剤、光安定剤を含有させ、前記の押出設備にて厚さ２ｍｍからなる単層板を作製した。（配合比は表２参照）
【００３６】
（比較例４）
前記、押出機（スクリュー径９０ｍｍ、一軸、ベント付き）、ダイ：Ｔダイ、リップ幅１０００ｍｍ、リップ開度３ｍｍ、ロール：ポリシングロール３本、縦型からなる押出設備において、２種３層分配のフィードブロックを設置し、表２に示した配合比のＭＳ樹脂１と光拡散剤１の混合物、表層に低分子量の帯電防止剤を含有する層を全厚みに対して約５％（１００μｍ）を（Ｂ）層として（Ａ）層の両側に設置し、厚さ２ｍｍの２種３層の光拡散板を作製した。ここで、両側に設置した表層の組成は以下のとおりである。
ＭＳ樹脂２：１００質量部、帯電防止剤；ラウリルジエタノールアミン系（花王社製  商品名エレクトロストリッパーＥＡ）３質量部、紫外線吸収剤：ベンゾトリアゾール系紫外線吸収剤（チバ・スペシャルティ・ケミカルズ社製  商品名チヌビン３２９）０．２質量部、光安定剤：ヒンダードアミン系光安定剤（チバ・スペシャルティ・ケミカルズ社製  商品名チヌビン７７０）０．２質量部
【００３７】
実施例及び比較例のサンプルを用いて以下の様に評価した。評価結果を表１、および表２に示す。
（１）表面抵抗率測定
ＪＩＳ−Ｋ６９１１に規定された方法にて、三菱化学社製ハイレスタＵＰ  ＭＣＰ−ＨＴ４５を用いて印加電圧５００Ｖにて表面抵抗率を測定した。測定面は（Ｂ）層の面とした。
（２）輝度・色度測定
２６インチサイズの光拡散板を直下型バックライトユニットに組み込み、トプコン社製色彩輝度計ＢＭ−７にて輝度・色度測定（測定距離１００ｃｍ、測定角０．１°）を実施した。測定はバックライト中央部の１５ｃｍ角部分について行った。
（３）全光線透過率測定
日本電色工業社製  濁度計ＮＤＨ２０００を用いて測定した。表には（Ａ）層のみの全光線透過率をＴtＡ％、（Ｂ）層を積層後の全光線透過率をＴtＢ％とした場合のＴtＡ％、ＴtＢ％の差分（ＴtＡ−ＴtＢ）の値を示す。
【００３８】
【表１】
2006243084.tif 000003
【００３９】
【表２】
2006243084.tif 000004
【図面の簡単な説明】
【００４０】
【図１】図１は本発明の光拡散板の一例
【図２】図２は本発明の光拡散板の一例
【符号の説明】
【００４１】
１、（Ａ）層
２、（Ｂ）層
３、樹脂組成物
４、透明粒子
【図１】
2006243084.tif 000005
【図２】
2006243084.tif 000006